СПОСОБЫ КАРБОНАТНОЙ ПРЕДВАРИТЕЛЬНОЙ ОБРАБОТКИ И ВАРКИ ЦЕЛЛЮЛОЗНОГО МАТЕРИАЛА

1. Способ обработки измельченного целлюлозного волокнистого материала, включающий в себя: a) обработку целлюлозного волокнистого материала свободным от серы карбонатсодержащим раствором с получением предварительно обработанного целлюлозного материала; и b) обработка предварительно обработанного целлюлозного материала варочным химикатом в течение достаточного времени и при достаточной температуре с получением целлюлозной массы; в котором, по крайней мере, в одном из a) и b) целлюлозный волокнистый материал обрабатывается антрахиноном.
2. Способ по п.1, в котором целлюлозный волокнистый материал обрабатывается антрахиноном в а).
3. Способ по п.1 или 2, в котором предварительно обработанный целлюлозный волокнистый материал обрабатывается антрахиноном в b).
4. Способ по какому-либо одному из пп.1 и 2, в котором карбонатсодержащий раствор включает в себя карбонат натрийсодержащий раствор.
2
2
5. Способ по п.4, в котором раствор, содержащий карбонат натрия, включает от 1 до 12% карбоната натрия из расчета NaO на древесную щепу, предпочтительно от 2 до 9% карбоната натрия из расчета NaO на древесную щепу и обработку осуществляют от 15 до 120 мин при температуре между 120°C и 200°C.
2
6. Способ по п.5, в котором раствор, содержащий карбонат натрия, включает от 2 до 7% карбоната натрия из расчета NaO на древесную щепу, и обработку осуществляют от 15 до 120 мин при температуре между 120°C и 170°C.
7. Способ по п.1, в котором свободный от серы карбонатсодержащий раствор включает в себя свободный от серы раствор карбоната натрия.
8. Способ по какому-либо одному из пп.1, 2 или 7, в котором варочный химикат включает в себя гидроксид натрия.
9. Способ по какому-либо одному из пп.1, 2 или 7, в котором варочный химикат состоит из гидроксида натрия.
10. Способ по какому-либо одному из пп.1, 2 или 7, в котором способ дополнительно включает в себя, перед а), с), обработку измельченного волокнистого материала кислотным раствором.
11. Способ по какому-либо одному из пп.1, 2 или 7, в котором способ дополнительно включает в себя, после с) и перед а), d), извлечение, по крайней мере, некоторого количества кислотного раствора из целлюлозного волокнистого материала.
2
12. Способ по п.4, в котором раствор карбоната натрия включает в себя от 1 до 12% карбоната натрия из расчета NaO на древесную щепу.
2
13. Способ по п.12, в котором карбонат натрия включает в себя от 2 до 7% карбоната натрия из расчета NaO на древесную щепу.
14. Способ по какому-либо одному из пп.1, 2 или 7, который а) осуществляется на практике при температуре, превышающей 100°C.
15. Способ по какому-либо одному из пп.1, 2 или 7, который а) осуществляется на практике при температуре между 120°C и 170°C.
16. Способ по какому-либо одному из пп.1, 2 или 7, который а) осуществляется на практике при температуре между 120°C и 150°C.
17. Способ по какому-либо одному из пп.1, 2 или 7, который а) осуществляется на практике за время от 15 до 120 мин.
18. Способ по какому-либо одному из пп.1, 2 или 7, который является способом получения целлюлозы, имеющей более низкий процент забракованных отходов и более высокий процент выхода отсортированной целлюлозы в сравнении с целлюлозой, полученной способом без осуществления на практике а).
19. Способ по какому-либо одному из пп.1, 2 или 7, в котором способ осуществляется на практике непрерывно.
20. Способ по какому-либо одному из пп.1, 2 или 7, в котором способ дополнительно включает в себя кислородную делигнификационную обработку, и который является способом получения целлюлозы, имеющей более низкое перманганатное число после кислородной делигнификационной обработки при заданном выходе отсортированной целлюлозы в сравнении с целлюлозой, полученной способом без осуществления на практике а).
21. Способ по какому-либо одному из пп.1, 2 или 7, в котором обработка с антрахиноном включает в себя водный раствор антрахинона, имеющий концентрацию от 0,01 до 0,20 мас.% на древесную щепу.
22. Способ по какому-либо одному из пп.1, 2 или 7, в котором обработка с антрахиноном включает в себя водный раствор антрахинона, имеющий концентрацию от 0,05 до 0,10 мас.% на древесную щепу.
23. Способ по какому-либо одному из пп.1, 2 или 7, в котором антрахинон вводится после а) и включает в себя концентрацию водного раствора антрахинона от 0,01 до 0,20 мас.% на древесную щепу.
24. Способ по какому-либо одному из пп.1, 2 или 7, в котором обработка предварительно обработанного целлюлозного материала варочным химикатом дополнительно включает в себя получение щелока, содержащего отработанный варочный химикат; и в котором способ дополнительно включает в себя: обработку щелока, содержащего отработанный варочный химикат, с получением карбонатсодержащего раствора из отработанного варочного химиката; и использование карбонатсодержащего раствора, полученного из отработанного варочного химиката в качестве карбонатсодержащего раствора в а).
25. Способ по п.24, в котором обработка щелока, содержащего отработанный варочный химикат, включает в себя: концентрирование щелока, достаточное для обеспечения озоления, сжигание концентрированного щелока с получением расплава, содержащего карбонат; и введение щелока в расплав для обеспечения получения карбонатсодержащего раствора из отработанного варочного химиката.
2
26. Способ по п.24, в котором карбонатсодержащий раствор включает в себя от 2 до 7% карбоната натрия из расчета NaO на древесную щепу.
27. Целлюлоза, полученная в процессе, как по какому-либо одному из пп.1-26, в котором указанная целлюлоза имеет больший выход, чем целлюлоза, полученная согласно известному в настоящее время уровню техники.
28. Способ по какому-либо одному из пп.1, 2 или 7, в котором способ дополнительно включает в себя кислородную делигнификационную обработку и, по крайней мере, одну стадию отбеливания, в котором способ приводит к получению целлюлозной массы, имеющей степень белизны больше, чем 88% elrepho.
29. Способ обработки измельченного целлюлозного волокнистого материала, включающий в себя;
a) обработку целлюлозного волокнистого материала кислотным раствором;
b) обработку целлюлозного волокнистого материала карбонатсодержащим раствором с получением предварительно обработанного целлюлозного материала; и
-
c) обработку предварительно обработанного целлюлозного материала серосодержащим варочным химикатом или без серосодержащего варочного химиката, но содержащим гидроксид анион (ОН) в течение достаточного времени при достаточной температуре с получением целлюлозной массы; в котором, по крайней мере, в одном из b) и c), целлюлозный волокнистый материал обрабатывается антрахиноном.
30. Способ по п.29, в котором целлюлозный волокнистый материал обрабатывается антрахиноном в b).
31. Способ по п.29 или 30, в котором предварительно обработанный целлюлозный волокнистый материал обрабатывается антрахиноном в с).
32. Способ по какому-либо одному из пп.29 и 30, в котором карбонатсодержащий раствор включает в себя раствор, содержащий карбонат натрия.
33. Способ по какому-либо одному из пп.29 и 30, в котором карбонатсодержащий раствор включает в себя крафт-зеленый щелок.
2
2
34. Способ по какому-либо одному из пп.29 и 30, в котором карбонатсодержащий раствор включает раствор карбоната натрия с концентрацией от 1 до 12% карбоната натрия из расчета NaO на древесную щепу предпочтительно от 2 до 9% карбоната натрия из расчета NaO на древесную щепу, и обработку осуществляют от 15 до 120 мин при температуре выше 100°C, предпочтительно от 120 до 170°C и наиболее предпочтительно от 120°C до 150°C.
2
35. Способ по какому-либо одному из пп.29 и 30, в котором карбонатсодержащий раствор включает в себя водный раствор, имеющий концентрацию от 3 до 9% карбоната из расчета NaO на древесину.
36. Способ по какому-либо одному из пп.29 и 30, в котором способ дополнительно включает в себя, после а) и до b), d) извлечение, по крайней мере, некоторого количества кислотного раствора из целлюлозного волокнистого материала.
37. Способ по какому-либо одному из пп.29 и 30, в котором b) практически осуществляется при температуре, большей, чем 100°C.
38. Способ по какому-либо одному из пп.29 и 30, в котором b) практически осуществляется при температуре между 120°C и 170°C.
39. Способ по какому-либо одному из пп.29 и 30, в котором b) практически осуществляется при температуре между 120°C и 150°C.
40. Способ по какому-либо одному из пп.29 и 30, в котором b) практически осуществляется в течение от 15 до 120 мин.
41. Способ по какому-либо одному из пп.29 и 30, в котором способ приводит к получению целлюлозы, имеющей более низкий процент забракованных отходов и более высокий процент выхода отсортированной целлюлозы по сравнению с целлюлозой, полученной способом без практического осуществления b).
42. Способ по какому-либо одному из пп.29 и 30, в котором способ практически осуществляется непрерывно.
43. Способ по какому-либо одному из пп.29 и 30, в котором способ дополнительно включает в себя кислородную делигнификационную обработку, и в котором способ приводит к получению целлюлозы, имеющей более низкое перманганатное число после кислородной делигнификационной обработки при предопределенном выходе отсортированной целлюлозы в сравнении с целлюлозой, полученной способом без практического осуществления b).
44. Способ по какому-либо одному из пп.29 и 30, в котором обработка включает применение антрахинона от 0,01 до 0,20 мас.% на древесную щепу.
45. Способ по какому-либо одному из пп.29 и 30, в котором обработка включает применение антрахинона от 0,05 до 0,10 мас.% на древесную щепу.
46. Способ по какому-либо одному из пп.29 и 30, в котором антрахинон вводится после b), и в котором обработка антрахиноном включает концентрацию от 0,01 до 0,20 мас.% на древесную щепу.
47. Способ по какому-либо одному из пп.29 и 30, в котором обработка предварительно обработанного целлюлозного материала серосодержащим варочным химикатом дополнительно включает в себя получение щелока, содержащего отработанный варочный химикат; и в котором способ дополнительно включает в себя: обработку щелока, содержащего отработанный варочный химикат с получением карбонатсодержащего раствора из отработанного варочного химиката; и использование карбонатсодержащего раствора, полученного из отработанного варочного химиката, в качестве карбонатсодержащего раствора в b).
48. Способ по п.47, в котором обработка щелока, содержащего отработанный варочный химикат, включает в себя: концентрирование щелока, достаточное для обеспечения озоления, сжигание концентрированного щелока с получением расплава, содержащего карбонат; и введение щелока в расплав для обеспечения получения карбонатсодержащего раствора из отработанного варочного химиката.